(57)【要約】【課題】白抜けの発生を防止することができ、印刷適正の優れたオフセット印刷用新聞用紙の製造方法を提供すること。【解決手段】本発明のオフセット印刷用新聞用紙の製造方法は、古紙パルプを含有する原料を、抄紙機のワイヤーパートで湿紙に形成し、該湿紙をプレスパートで搾水し、搾水された湿紙をドライヤーパートで乾燥し、乾燥した湿紙をカレンダーパートで通紙処理するオフセット印刷用新聞用紙の製造方法であって、上記プレスパートにおける少なくとも第１プレスのボトムロール表面の溝幅が０．６〜１．０ｍｍであり、溝深さＹが１．５０〜２．５４ｍｍであり、かつ山幅をＸとしたとき、溝深さＹと山幅Ｘとの比（Ｙ／Ｘ）が０．５９〜１であることを特徴とする。【選択図】  なし【特許請求の範囲】
【請求項１】
古紙パルプを含有する原料を、抄紙機のワイヤーパートで湿紙に形成し、
該湿紙をプレスパートで搾水し、
搾水された湿紙をドライヤーパートで乾燥し、
乾燥した湿紙をカレンダーパートで通紙処理するオフセット印刷用新聞用紙の製造方法であって、
上記プレスパートにおける少なくとも第１プレスのボトムロール表面の溝幅が０．６〜１．０ｍｍであり、溝深さＹが１．５０〜２．５４ｍｍであり、かつ山幅をＸとしたとき、溝深さＹと山幅Ｘとの比（Ｙ／Ｘ）が０．５９〜１であることを特徴とするオフセット印刷用新聞用紙の製造方法。
【請求項２】
請求項１に記載のオフセット印刷用新聞用紙の製造方法で得られるオフセット印刷用新聞用紙であって、
オフセット印刷したときの墨インキ印刷部において、印刷面に発生する長径０．５ｍｍ以上の白抜けの個数が、１ｍ２あたり１００個以下である、オフセット印刷用新聞用紙。
【請求項３】
請求項１記載の原料に対する古紙パルプの含有量が、７０質量％〜１００質量％であることを特徴とするオフセット印刷用新聞用紙。
【発明の詳細な説明】
【０００１】
【発明の属する技術分野】
本発明はオフセット印刷用新聞用紙及びその製造方法に関するものであり、更に詳細には、白抜けの発生を防止することができ、印刷適正の優れたオフセット印刷用新聞用紙及びその製造方法に関する。
【０００２】
【従来の技術】
近年、新聞用紙はオフセット印刷化、カラー印刷化、及び高速印刷化が急速に進行し、表面強度、耐水性を向上させることが図られており、それに付随して印刷媒体となる新聞用紙に対しては、優れたカラー印刷適正及び印刷作業性の向上が求められている。具体的には、紙の表面強度、耐水性を向上させたり、平滑性を向上させることが行われている。
例えば、特開平８−１３３８０号公報には、フィブリル化セルロースを紙料に添加して混合し、この紙料を抄紙する、印刷用紙の製造方法が開示されている。また、特開平８−２７６９５号公報には、二酸化チオ尿素を含有する澱粉糊剤を含有する塗液を、原紙上に含浸または塗被する塗被紙の製造方法が開示されている。上記公報に開示された方法は、高分子材料を用いることにより、紙の表面強度、耐水性等を向上させている。
【０００３】
また、金属ローラーカレンダーからソフトカレンダーへの変更を行い、平滑性を向上させることも行われている。
一方、近年においては、資源を保護する等の社会的要請によって、古紙パルプの配合割合が増加されてきており、回収された古紙中に多量に含まれるチラシに由来する広葉樹パルプが、新聞用紙の原料パルプには多く含まれる。この広葉樹パルプにはベッセルと呼ばれる結合性の乏しい矩形状の線維組織が存在し、このベッセルが印刷時に紙表面から剥離して版の画像部に付着する。ベッセルは親水性であるため、インキが乗らず、印刷物に白抜けが発生し、印刷面品質が著しく低下してしまう。
【０００４】
この問題を解決するため、特開２００２−１１５１９２号公報には、抄紙工程プレスパートにおける第１プレスのトップロールとボトムロールによる搾水料の比率、ボトムロール表面の溝幅を特定の範囲としたオフセット印刷用新聞用紙の製造方法が開示されている。該公報に開示されたオフセット印刷用新聞用紙の製造方法によれば、印刷面の白抜けの発生をある程度は防止することができるが、更に印刷面の白抜けの発生を防止することができ、印刷適正の優れたオフセット新聞用紙が望まれている。
【０００５】
【特許文献１】
特開平８−１３３８０号公報
【特許文献２】
特開平８−２７６９５号公報
【特許文献３】
特開２００２−１１５１９２号公報
【０００６】
【発明が解決しようとする課題】
従って、本発明の目的は、白抜けの発生を防止することができ、印刷適正の優れたオフセット印刷用新聞用紙を提供することにある。
【０００７】
【課題を解決するための手段】
上記目的を達成するため、本発明者らは鋭意検討した結果、古紙パルプを含有する原料を、抄紙機のワイヤーパートで湿紙に形成し、該湿紙をプレスパートで搾水し、搾水された湿紙をドライヤーパートで乾燥し、乾燥した湿紙をカレンダーパートで通紙処理するオフセット印刷用新聞用紙の製造方法において、抄紙工程プレスパートにおける少なくとも第１プレスのボトムロール表面の溝幅、溝深さＹ、山幅Ｘ、及び溝深さＹと山幅Ｘとの比（Ｙ／Ｘ）を特定の範囲とすることにより、上記目的を達成し得るという知見を得た。
【０００８】
すなわち、本発明は上記知見に基づいてなされたものであり、古紙パルプを含有する原料を、抄紙機のワイヤーパートで湿紙に形成し、該湿紙をプレスパートで搾水し、搾水された湿紙をドライヤーパートで乾燥し、乾燥した湿紙をカレンダーパートで通紙処理するオフセット印刷用新聞用紙の製造方法であって、上記プレスパートにおける少なくとも第１プレスのボトムロール表面の溝幅が０．６〜１．０ｍｍであり、溝深さＹが１．５０〜２．５４ｍｍであり、かつ山幅をＸとしたとき、溝深さＹと山幅Ｘとの比（Ｙ／Ｘ）が０．５９〜１であることを特徴とするオフセット印刷用新聞用紙の製造方法を提供するものである。
上記オフセット印刷用新聞用紙の製造方法によれば、白抜けの発生を防止することができるとともに、印刷適正の優れたオフセット印刷用新聞用紙を得ることができる。
【０００９】
また、本発明は、オフセット印刷したときの墨インキ印刷部において、印刷面に発生する長径０．５ｍｍ以上の白抜けの個数が、１ｍ２あたり１００個以下である、上記オフセット印刷用新聞用紙の製造方法で得られるオフセット印刷用新聞用紙を提供するものである。
更に、本発明において更に好ましくは、原料に対する古紙パルプの含有量が、７０質量％〜１００質量％とするオフセット印刷用新聞用紙を提供するものである。
上記オフセット印刷用新聞用紙は、白抜けの発生を防止することができ、印刷適正の優れたものである。
【００１０】
【発明の実施の形態】
以下、本発明のオフセット印刷用新聞用紙の製造方法について説明する。
本発明のオフセット印刷用新聞用紙の製造方法は、古紙パルプを含有する原料を、抄紙機のワイヤーパートで湿紙に形成し、該湿紙をプレスパートで搾水し、搾水された湿紙をドライヤーパートで乾燥し、乾燥した湿紙をカレンダーパートで通紙処理するオフセット印刷用新聞用紙の製造方法である。
【００１１】
本発明のオフセット印刷用新聞用紙の製造方法において用いられる原料は、古紙パルプを含有する。古紙パルプとしては、例えば、デインキングパルプ（ＤＩＰ）、ウェストパルプ（ＷＰ）、雑誌古紙由来の雑誌古紙パルプ等が挙げられ、雑誌古紙由来の雑誌古紙パルプが好ましい。雑誌古紙を用いる場合、長線維分と短線維分とを分級処理し、長線維分を用いることが好ましい。
本発明のオフセット印刷用新聞用紙の製造方法において用いられる原料中には、従来より、オフセット印刷用新聞用紙を製造するのに用いられるパルプを配合してもよい。そのようなパルプとしては、例えば、ＮＵＫＰ、ＬＵＫＰ、ＮＢＫＰ、ＬＫＢＫＰ等の化学パルプ、ストーングランドパルプ（ＳＧＰ）、加圧ストーングランドパルプ（ＰＧＰ）、リファイナーグランドパルプ（ＲＧＰ）、ケミグランドパルプ（ＣＧＰ）、サーモグランドパルプ（ＴＧＰ）、砕木パルプ（ＧＰ）、サーモメカニカルパルプ（ＴＭＰ）、ケミサーモメカニカルパルプ（ＣＴＭＰ）、リファイナーメカニカルパルプ（ＲＭＰ）等の機械パルプ等が挙げられる。
本発明のオフセット印刷用新聞用紙の製造方法において用いられる原料中の古紙パルプの含有割合は好ましくは７０質量％以上であり、更に好ましくは８０質量％以上である。
古紙パルプを７０質量、更に好ましくは８０質量以上にすることで、インキ着肉性の向上に寄与することができる。
【００１２】
原料には、オフセット印刷用新聞用紙を製造する際に通常に添加される填料を添加してもよい。填料としては、例えばホワイトカーボン等の非晶質シリカ系無機顔料、焼成カオリン、構造化カオリン、二酸化チタン、尿素ホルムアルデヒド等の製紙用無機充填材等が挙げられる。
また、原料には、公知の抄紙用薬品を添加することができる。抄紙用薬品としては、例えば硫酸バンド、強化ロジン、エマルジョンサイズ剤等のサイズ剤、ポリアクリルアミド、澱粉等の紙力増強剤、歩留まり向上剤、耐水化剤、紫外線防止剤等が挙げられる。
【００１３】
本発明のオフセット印刷用新聞用紙の製造方法は、抄紙機を用いて行う。用いられる抄紙機は、古紙パルプを含有する原料を、ワイヤーパートで湿紙に形成するワイヤーパート、湿紙を搾水するプレスパート、搾水された湿紙を乾燥するドライヤーパート、及び乾燥した湿紙を通紙処理するカレンダーパートを有するものであれば、特に制限はなく用いることができる。
例えば、エアクッション式ヘッドボックスやハイドロ−リック式ヘッドボックスに、長網（フォードリニア）タイプやハイブリッドタイプ、ギャップタイプのフォーマを組み合わせて用いることができる。上記の中でも、ハイドロ−リック式ヘッドボックスにギャップタイプのフォーマを組み合わせたタイプが、地合の良好な新聞紙を高速で得ることができるため、広く用いられている。ギャップタイプのフォーマは紙料を２枚のワイヤーで挟んで走行し、両面から比較的均等に脱水できる構造になっている。
【００１４】
本発明のオフセット印刷用新聞用紙の製造方法においては、古紙パルプを含有する原料を、ワイヤーパートで湿紙に形成した後、形成された湿紙をプレスパートにおいて、２枚のフェルト間、又は天然石あるいは人造石で被覆されたストーンロールとフェルトに挟まれて圧搾脱水する。本発明のオフセット印刷用新聞用紙の製造方法において用いられるプレス形式に特に制限はないが、好ましくは３段又は４段のプレスを装備したものが用いられる、第１プレスは通常両面にフェルトを介し、第２プレス以降は片側フェルトとなっている。
【００１５】
本発明のオフセット印刷用新聞用紙の製造方法においては、第１プレスのボトムロール表面の溝幅は０．６〜１．０ｍｍであり、好ましくは０．７０〜０．８０ｍｍである。また、溝深さＹは１．５０〜２．５４ｍｍであり、好ましくは２．３〜２．５４ｍｍであり、山幅Ｘは溝深さＹと山幅Ｘとの比で求められるが、好ましくは２．０〜２．５ｍｍである。また、溝深さＹと山幅Ｘとの比（Ｙ／Ｘ）は０．５９〜１であり、好ましくは０．８〜１．０である。溝深さＹと山幅Ｘとの比及び溝幅と溝深さの比を上記範囲内とすることにより白抜けの発生を防止することができ、印刷適正の優れたオフセット印刷用新聞用紙を得ることができる。
【００１６】
プレスパートに続くドライヤーパートにおいて、搾水された湿紙を乾燥する。ドライヤーパートの形式にも制限はなく、例えば上下二段にシリンダードライヤーを装備した多筒式ドライヤーや、高速乾燥を目的としたシングルデッキドライヤー等を用いることができる。
【００１７】
本発明のオフセット印刷用新聞用紙の製造方法においては、表面処理剤をオフセット印刷用新聞用紙の表面に塗布することが好ましい。表面処理剤としては、特に制限はなく、表面強度を向上し、紙粉防止効果があり、印刷適正の改善が見込まれるものであれば、特に制限なく使用することができる。このような表面処理剤としては、例えば、水溶性高分子を主成分とするものが挙げられる。水溶性高分子としては、例えば、酸化澱粉、エーテル化澱粉、エステル化澱粉、酵素変性澱粉、カチオン化澱粉、カルボキシメチルセルロース、ヒドロキシエチルセルロース、メチルセルロース、ポリビニルアルコール、ポリアクリルアミド、ポリビニルアルコール等が挙げられる。
【００１８】
表面処理剤の塗布方法に特に制限はなく、例えば、トランスファロールコーター、エアドクタコーター、ブレードコーター、ロッドコーター等が挙げられる。特に、トランスファロールコーター方式の塗布装置、例えばゲートロールコーター、ロッドメタリングサイズプレス、ブレードメタリングサイズプレス等が好ましい。
表面処理剤の乾燥塗布量は、原紙の片面当たり好ましくは０．１〜１．５ｇ／ｍ２であり、更に好ましくは０．２〜１．０ｇ／ｍ２である。表面処理剤の乾燥塗布量が上記範囲より少ないと、十分な表面強度が得られにくい場合があり、一方、乾燥塗布量が大きいと塗工性、不透明度、印刷適正の問題が懸念される場合がある。
【００１９】
本発明のオフセット印刷用新聞用紙の製造方法においては、上述したドライヤーパートで乾燥した湿紙をカレンダーパートで通紙処理する。カレンダーパートによる通紙処理については、カレンダーの種類には特に制限はなく、一般に使用されているカレンダーを用いることができる。古紙パルプの配合割合が高い場合、軽量化を図ったり、カラー印刷化対応への印刷適正を維持するためにはカレンダーが低ニップ圧で同一緊度、高い平滑性が得られるソフトカレンダーが好ましく用いられる。
【００２０】
本発明のオフセット印刷用新聞用紙の製造方法で得られるオフセット印刷用新聞用紙は、オフセット印刷したときの墨インキ印刷部において、印刷面に発生する長径０．５ｍｍ以上の白抜けの個数が、１ｍ２あたり１００個以下であり、好ましくは８５個以下である。
また、本発明のオフセット印刷用新聞用紙の製造方法で得られるオフセット印刷用新聞用紙は、その坪量については特に限定されるものではないが、好ましくは３７〜５０ｇ／ｍ２の範囲である。
【００２１】
【実施例】
以下、本発明を実施例により更に詳細に説明する。なお、本発明の範囲は、かかる実施例に限定されないことはいうまでもない。なお、以下の実施例において、部および％は、特に断りのない限り質量部又は質量％を表す。
【００２２】
本実施例では、以下の方法でオフセット印刷用新聞用紙の評価を行った。
（１）白抜けの個数測定
オフセット印刷用新聞用紙を菊版の大きさで１０、０００部、ローランド印刷機を使用して印刷し、目視で個数を確認し、１ｍ２当たりの個数を求めた。
（２）インキの着肉性
マクベス反射濃度計にて黒ベタ印字部の濃度を測定した。
インキの着肉性の評価は下記評価基準に従って行った。
○：印字濃度が１．２以上であった。
△：印字濃度が１．０以上１．２未満であった。
×：印字濃度が１．０未満であった。
【００２３】
実施例１
（原紙の作成）
新聞古紙パルプ１００％からなるパルプスラリを、リファイナーで叩解してフリーネス（ＣＳＦ）が１４０ｍｌのパルプスラリを調製した。得られたパルプスラリ１００部に、エマルジョンサイズ剤（ハリマ化成社製、商品名：ハーサイズＮＰ−９０６）０．１％、硫酸バンド３％、及び平均粒子径が１７μｍのホワイトカーボン１％を添加し、混合し紙料を調製した。次いで、調製した紙料を使用してツインワイヤー方式抄紙機を用いて抄速１３００ｍ／分で抄紙を行い、米坪４０．０ｇ／ｍ２の原紙を得た。この時のプレスパートにおける搾水量は４０００Ｌ／分であり、第１プレスのボトムロール表面の溝幅は０．７ｍｍであり、溝深さＹは２．４ｍｍであり、山幅Ｘは２．５ｍｍであった（溝深さと山幅との比＝０．９６）。
【００２４】
（オフセット印刷用新聞用紙の作成）
上述のようにして得られた原紙の両面に、表面処理剤として、熱水で加熱溶融した酸化澱粉（日本食品加工製）を、ゲートロールコータを用いて、乾燥重量が片面あたり０．２ｇ／ｍ２となるように塗布し、乾燥した後、ソフトカレンダーで通紙処理して平滑化し、坪量４３．０ｇ／ｍ２のオフセット印刷用新聞用紙を得た。
得られたオフセット印刷用新聞用紙について、オフセット印刷したときの墨インキ印刷部において、印刷面に発生する長径０．５ｍｍ以上の白抜けの個数は、１ｍ２あたり７０個であった。また、得られたオフセット印刷用新聞用紙を用いてオフセット印刷をした場合、鮮明な画像を得ることができ、インキ着肉性は良好であった。
【００２５】
実施例２
原紙の作成において、クラフトパルプ５％、機械パルプ１０％、新聞古紙パルプ８５％からなるパルプスラリを用い、第１プレスのボトムロール表面の溝幅を０．７ｍｍとし、溝深さＹを２．０ｍｍとし、山幅Ｘを２．５ｍｍとした以外は実施例１と同様に操作を行い、オフセット印刷用新聞用紙を得た。
得られたオフセット印刷用新聞用紙について、オフセット印刷したときの墨インキ印刷部において、印刷面に発生する長径０．５ｍｍ以上の白抜けの個数は、１ｍ２あたり８０個であった。また、得られたオフセット印刷用新聞用紙を用いてオフセット印刷をした場合、鮮明な画像を得ることができ、インキ着肉性は良好であった。
【００２６】
実施例３
原紙の作成において、クラフトパルプ２％、機械パルプ８％、新聞古紙パルプ９０％からなるパルプスラリを用い、第１プレスのボトムロール表面の溝幅を０．９ｍｍとし、溝深さＹを２．４ｍｍとし、山幅Ｘを２．５ｍｍとした以外は実施例１と同様に操作を行い、オフセット印刷用新聞用紙を得た。
得られたオフセット印刷用新聞用紙について、オフセット印刷したときの墨インキ印刷部において、印刷面に発生する長径０．５ｍｍ以上の白抜けの個数は、１ｍ２あたり７３個であった。また、得られたオフセット印刷用新聞用紙を用いてオフセット印刷をした場合、鮮明な画像を得ることができ、インキ着肉性は良好であった。
【００２７】
実施例４
原紙の作成において、クラフトパルプ３％、機械パルプ１７％、新聞古紙パルプ８０％からなるパルプスラリを用い、第１プレスのボトムロール表面の溝幅を０．９ｍｍとし、溝深さＹを２．０ｍｍとし、山幅Ｘを２．３ｍｍとした以外は実施例１と同様に操作を行い、オフセット印刷用新聞用紙を得た。
得られたオフセット印刷用新聞用紙について、オフセット印刷したときの墨インキ印刷部において、印刷面に発生する長径０．５ｍｍ以上の白抜けの個数は、１ｍ２あたり８５個であった。また、得られたオフセット印刷用新聞用紙を用いてオフセット印刷をした場合、鮮明な画像を得ることができ、インキ着肉性は良好であった。
【００２８】
実施例５
原紙の作成において、クラフトパルプ５％、機械パルプ２５％、新聞古紙パルプ７０％からなるパルプスラリを用い、第１プレスのボトムロール表面の溝幅を１．０ｍｍとし、溝深さＹを２．０ｍｍとし、山幅Ｘを２．２ｍｍとした以外は実施例１と同様に操作を行い、オフセット印刷用新聞用紙を得た。
得られたオフセット印刷用新聞用紙について、オフセット印刷したときの墨インキ印刷部において、印刷面に発生する長径０．５ｍｍ以上の白抜けの個数は、１ｍ２あたり８８個であった。また、得られたオフセット印刷用新聞用紙を用いてオフセット印刷をした場合、鮮明な画像を得ることができ、インキ着肉性は良好であった。
【００２９】
比較例１
原紙の作成において、クラフトパルプ１０％、機械パルプ３０％、新聞古紙パルプ６０％からなるパルプスラリを用い、第１プレスのボトムロール表面の溝幅を０．５ｍｍとし、溝深さＹを２．０ｍｍとし、山幅Ｘを２．７ｍｍとした以外は実施例１と同様に操作を行い、オフセット印刷用新聞用紙を得た。
得られたオフセット印刷用新聞用紙について、オフセット印刷したときの墨インキ印刷部において、印刷面に発生する長径０．５ｍｍ以上の白抜けの個数は、１ｍ２あたり１４０個であった。また、得られたオフセット印刷用新聞用紙を用いてオフセット印刷をした場合、鮮明な画像を得ることができず、インキ着肉性は劣っていた。
【００３０】
比較例２
原紙の作成において、クラフトパルプ１０％、機械パルプ４０％、新聞古紙パルプ５０％からなるパルプスラリを用い、第１プレスのボトムロール表面の溝幅を０．７ｍｍとし、溝深さＹを１．４ｍｍとし、山幅Ｘを２．５ｍｍとした以外は実施例１と同様に操作を行い、オフセット印刷用新聞用紙を得た。
得られたオフセット印刷用新聞用紙について、オフセット印刷したときの墨インキ印刷部において、印刷面に発生する長径０．５ｍｍ以上の白抜けの個数は、１ｍ２あたり２００個であった。また、得られたオフセット印刷用新聞用紙を用いてオフセット印刷をした場合、鮮明な画像を得ることができず、インキ着肉性は劣っていた。
【００３１】
実施例１〜５、及び比較例１、２の第１プレスのボトムロール表面の溝幅、溝深さＹ、山幅Ｘ、溝深さＹとの山幅Ｘとの比、及びオフセット印刷したときの墨インキ印刷部において、印刷面に発生する長径０．５ｍｍ以上の白抜けの個数、画像評価、インキ着肉性について表１に示す。
【００３２】
【表１】
2005015977.tif 000002
【００３３】
表１から、少なくとも第１プレスのボトムロールの表面の溝幅が０．６〜１．０ｍｍであり、溝深さＹが１．５０〜２．５４ｍｍであり、山幅Ｘが２．０〜３．０ｍｍであり、かつ溝深さＹと山幅Ｘとの比が０．５９〜１である、本発明のオフセット印刷用新聞用紙の製造方法によれば、オフセット印刷したときの墨インキ印刷部において、印刷面に発生する長径０．５ｍｍ以上の白抜けの個数を少なくできることがわかる。
【００３４】
【発明の効果】
以上詳述した通り、本発明によれば、オフセット印刷したときの墨インキ印刷部において、印刷面に発生する白抜けの発生を防止することができ、印刷適正の優れたオフセット印刷用新聞用紙が提供される。